ШИХТА ДЛЯ ПРОИЗВОДСТВА ПОРИСТОГО ЗАПОЛНИТЕЛЯ
MIXTURE FOR MAKING POROUS AGGREGATE

Изобретение относится к производству пористых заполнителей для бетонов.
Известна плата для производства пористого заполнителя, содержащая, мас.%: глина монтмориллонитовая 35,0-38,0; уголь 5,0-6,0; доломит 36,0-50,0 [1].
Задачей изобретения является повышение водостойкости пористого заполнителя, полученного из шихты.
Технический результат достигается тем, что шихта для производства пористого заполнителя, содержащая глину монтмориллонитовую, уголь, доломит, дополнительно включает пегматит, причем компоненты находятся при следующем соотношении, мас.%: глина монтмориллонитовая 66,0-68,0; уголь 5,0-6,0; доломит 5,0-6,0; пегматит 20,0-24,0.
2
2
3
2
3
2
2
Для приготовления шихты может быть использован пегматит, характеризующийся следующим химическим составом, мас.%: SiO 72,88; FeO 0,17; AlO 15,1; CaO 0,87; MgO 0,18; KO 7,1; NaO 3,34; п.п.п. 0,36.
В таблице приведены составы шихты для производства пористого заполнителя.
Компоненты
Состав, мас.%:
1
2
3
Глина монтмориллонитовая
66,0
67,0
68,0
Уголь
5,0
5,5
6,0
Доломит
5,0
5,5
6,0
Пегматит
24,0
22,0
20,0
Коэффициент размягчения
~0,6
~0,6
~0,6
Компоненты сырьевой смеси дозируют в требуемых количествах. Уголь, доломит и пегматит размалывают до порошкообразного состояния и смешивают с глиной монтмориллонитовой (используют глины, включающие Al-монтмориллонит и Fe-монтмориллонит (нонтронит)). Полученную шихту увлажняют до 18-25% и формуют из нее гранулы размером 20-40 мм, которые сушат и обжигают при температуре 1000-1100°C.
Источник информации
1. SU 1161500, C04B 31/00, 1985.